Brevet FR2851316A1 — publié le 20040820

Procédé de pose d'éléments tubulaires enterrés et préparation de mortier pour sa mise en oeuvre La présente invention est relative aux procédés de pose d'éléments tubulaires enterrés, ainsi qu'aux préparations de mortier, notamment aux préparations de mortier pour la mise en oeuvre de ces procédés. Plus particulièrement, l'invention concerne un 10 procédé de pose d'éléments tubulaires enterrés, tels que des conduites pour transporter un fluide et notamment du gaz. On connaît déjà, par le document GB 2 213 228, un procédé comportant les opérations consistant à : - creuser une tranchée allongée ayant une largeur et 15 une profondeur supérieures aux dimensions transversales correspondantes d'un élément tubulaire, cette tranchée ayant un fond constitué du matériau en place sur le terrain avant la réalisation de la tranchée, - déposer au moins une partie de l'élément tubulaire 20 dans la tranchée, et - faire couler une préparation de mortier dans la tranchée. Dans ce procédé de l'art antérieur, l'élément tubulaire enterré est une conduite en polyéthylène haute 25 densité pour la distribution de gaz et la tranchée est creusée sur une largeur inférieure ou sensiblement égale à 20 cm (8 pouces), mais sur une profondeur supérieure à 60 cm (2 pieds). Etant donné que dans les procédés de ce type il 30 n'est pas aisé d'utiliser des machines pour compacter un remblai (notamment à cause de la faible largeur de la tranchée), un matériau de remplissage liquide ne nécessitant pas de compactage est utilisé. Il s'agit par exemple de béton autocompactant tel que du béton mousse. Il peut arriver, avec des procédés de ce type, si l'élément tubulaire est déposé directement au fond de la tranchée, sans sablon, qu'il soit en contact avec des 5 éléments agressifs qui-jonchent le fond de la tranchée. Ceci peut avoir des conséquences néfastes pour l'intégrité de la paroi constitutive de l'élément tubulaire. De telles conséquences doivent être évitées, notamment lorsque l'élément tubulaire est une conduite de gaz. L'invention a notamment pour but de pallier ce genre d'inconvénients. A cet effet, on prévoit selon l'invention, un procédé qui, outre les caractéristiques déjà mentionnées, est caractérisé par le fait que l'opération consistant à déposer au moins une partie de l'élément tubulaire dans la tranchée, est effectuée de manière à ce que cette partie soit au moins localement en contact direct avec le matériau en place sur le terrain au fond de la tranchée, que - l'opération consistant à faire couler une préparation de mortier dans la tranchée, est effectuée directement sur ladite partie de l'élément tubulaire déposée au fond de la tranchée, pour la recouvrir et l'enrober complètement, et que - la préparation de mortier a une granulométrie inférieure ou sensiblement égale à 6,3 mm et a, avant solidification, une densité et une viscosité adaptées, pour que ladite partie de l'élément tubulaire soit soulevée, par la force d'Archimède, du fond de la tranchée et pour que la 30 préparation de mortier forme, une fois solidifiée, une couche continue entre le matériau en place sur le terrain au fond de la tranchée et l'élément tubulaire. Grâce à ces dispositions, l'élément tubulaire est mis en suspension dans la préparation de mortier. Grâce à sa fine granulométrie, cette préparation de mortier n'endommage pas l'élément tubulaire. En outre, la préparation de mortier entoure et protège ainsi, sur toute sa circonférence, 5 l'élément tubulaire du matériau constitutif des parois de la tranchée. Dans des modes de mise en oeuvre du procédé selon l'invention, on peut éventuellement avoir recours en outre à l'une et/ou à l'autre des dispositions suivantes: - l'élément tubulaire est pourvu, avant de le déposer dans la tranchée, d'une couche de protection; cette couche de protection est par exemple constituée de protection anti-roche, de mousse de polyéthylène, de polypropylène, etc. ; cette couche de protection permet 15 d'éviter les problèmes liés à la différence des coefficients de dilatation linéique pour la préparation de mortier et le polyéthylène; cette couche de protection permet d'éviter les rayures de l'élément tubulaire lors des opérations de pose de celui-ci; cette couche de protection fournit aussi 20 un amortissement des poinçonnements et évite les points d'accroche sur l'élément tubulaire; - un élément métallique est adjoint à l'élément tubulaire avant l'opération consistant à faire couler la préparation de mortier dans la tranchée, afin de permettre 25 un repérage aisé de l'élément tubulaire, à partir de la surface du terrain dans laquelle il est enterré ; cette disposition est particulièrement intéressante lorsque la tranchée est peu profonde car la détection de l'élément métallique peut être effectuée avec un détecteur de métaux 30 relativement ordinaire; et - la tranchée est creusée sur une profondeur inférieure ou sensiblement égale à 60 cm. Selon un autre aspect, l'invention concerne une préparation de mortier, notamment pour la mise en oeuvre du procédé mentionné ci-dessus. Cette préparation de mortier est destinée, après solidification, à remblayer au moins partiellement une tranchée dans laquelle est déposée au 5 moins une partie d'un élément tubulaire à enterrer, tel qu'une conduite pour transporter un fluide. Elle est caractérisée par le fait qu'elle a, avant solidification, une densité et une viscosité adaptées, pour que ladite partie de l'élément tubulaire déposée dans le fond de la 10 trachée soit soulevée, par la force d'Archimède, du fond de la tranchée et pour que la préparation de mortier forme, une fois solidifiée, une couche continue entre le matériau en place sur le terrain au fond de la tranchée et l'élément tubulaire. Dans des modes de réalisation de la préparation de mortier selon l'invention, celle-ci comporte éventuellement en outre l'une et/ou l'autre des dispositions suivantes: - une perméabilité adaptée pour permettre la détection d'une éventuelle fuite d'un fluide circulant dans 20 l'élément tubulaire, notamment une fuite de gaz lorsque l'élément tubulaire est une conduite adaptée à la distribution de ce gaz; en outre, la perméabilité est adaptée pour que l'eau s'écoule; on évite ainsi les ruptures de la préparation de mortier qui interviendraient 25 autrement si, en cas de gel, cette préparation était imbibée d'eau; - elle est colorée pour avoir une couleur codifiée, permettant lors d'une ré-excavation de l'élément tubulaire enterré, de connaître la nature du fluide transporté par 30 l'élément tubulaire; cette couleur est jaune par exemple pour un élément tubulaire destiné à la distribution de gaz; cette couleur est obtenue par exemple par adjonction d'un colorant approprié à du ciment gris; - elle est chimiquement inerte pour le polyéthylène haute densité; - elle a un module de portance à la plaque sensiblement égal ou supérieur à 5OMPa; une fois solidifiée, elle a une résistance en compression à quatrevingt-dix jours, inférieure ou égale à 2 Mpa; - une fois solidifiée, elle a une résistance en compression à vingt-huit jours, inférieure à 0,7 Mpa; et - elle comprend au moins l'un des matériaux compris dans la liste comportant la chaux, l'argile et un grave; ainsi il peut s'agir d'une boue chargée en chaux. D'autres aspects, buts et avantages de l'invention apparaîtront à la lecture de la description d'un de ses 15 modes de réalisation. L'invention sera également mieux comprise à l'aide des dessins, sur lesquels - la figure 1 représente schématiquement en coupe une tranchée dans laquelle un élément tubulaire est directement déposé sur le fond, et - la figure 2 représente schématiquement, de manière analogue à la figure précédente, la tranchée de la figure 1 avec l'élément tubulaire recouvert de la préparation de mortier selon l'invention. Sur les différentes figures, les mêmes références 25 désignent des éléments identiques ou similaires. Un exemple de mode de mise en oeuvre du procédé selon l'invention est décrit ci-dessous à titre d'illustration et de manière non limitative. Selon cet exemple, le procédé selon l'invention est 30 destiné à la pose de conduites enterrées adaptée à la distribution de gaz à faible profondeur en milieu urbain. Comme illustré sur la figure 1, ce procédé comporte les opérations consistant à : - creuser une tranchée 1 allongée (perpendiculairement au plan de coupe) ayant une largeur 1 et une profondeur P, et à - déposer un élément tubulaire 2 dans la tranchée 1. 5 La tranchée 1 est creusée dans un terrain 3 correspondant à une chaussée, un trottoir ou un accotement. Le terrain 3 comporte éventuellement une couche de roulement 10. La tranchée 1 comporte un fond 4 et des parois 5. Ceuxci sont constitués du matériau en place sur le terrain 3. Selon cet exemple, l'élément tubulaire 2 est une conduite de gaz en polyéthylène haute densité. Cet élément tubulaire 2 a par exemple une section circulaire avec un diamètre D de 63 mm. L'élément tubulaire 2 a par exemple une paroi dont l'épaisseur nominale et de 5,7 mm. Selon une variante, l'élément tubulaire 2 est muni d'une couche de protection (non représentée) . Cette couche de protection est par exemple constituée d'une couche de polymère de 3 mm d'épaisseur ou d'une couche de géotextile de 10 mm d'épaisseur. Bien entendu, selon des variantes, l'élément tubulaire 2 peut avoir une section sensiblement triangulaire, carrée, ovale, etc. Dans tous les cas, la tranchée 1 a une largeur 1 et une profondeur P supérieures aux dimensions transversales correspondantes de l'élément 25 tubulaire 2. Ainsi, si l'élément tubulaire 2 a une section sensiblement triangulaire (par exemple si trois conduites sont rassemblées dans une enveloppe commune) et que l'élément tubulaire 2 repose, au fond de la tranchée 1, sur l'un des côtés du triangle, la largeur de la tranchée 1 sera 30 supérieure à la longueur de ce côté. Néanmoins, la tranchée 1 a de faibles dimensions. Par exemple, sa profondeur P est comprise entre 40 et 60 cm, tandis que sa largeur est comprise entre 10 et 20 cm. Le procédé selon l'invention permet de réduire ainsi fortement le volume des terres extraites du terrain 3 pour la réalisation de la tranchée 1. Ce gain peut-être de 7 à 8, par rapport au volume extrait pour la réalisation d'une 5 tranchée classique. Ceci permet de limiter les nuisances pour l'environnement tout en augmentant la vitesse de pose des éléments tubulaires 2. Lorsque la tranchée 1 est creusée dans la chaussée, celle-ci peut-être réutilisée dans un temps très court. En outre, le fait de réaliser une tranchée 1 peu profonde permet d'enterrer l'élément tubulaire 2, au-dessus des réseaux urbains de distribution déjà existants, avec plus de liberté d'action, de manière plus aisée, ainsi qu'avec plus de sécurité (moins de risques pour les 15 intervenants qui n'ont pas à descendre dans la tranchée et pour le public pour qui une chute serait moins haute donc moins dangereuse). Cette faible profondeur facilite également des interventions ultérieures éventuelles. Les moyens mécaniques pour réaliser une tranchée 1 20 de faible profondeur sont moins importants, de plus faibles dimensions (ce qui facilite l'accessibilité de ces moyens, sur les chantiers), génèrent moins de nuisances sonores, etc. La tranchée 1 est réalisée, en une seule opération, 25 par une trancheuse mécanique à roues ou à chaîne et, au fur et à mesure des besoins du chantier. Simultanément ou avec un léger différé, le fond et les abords de la tranchée sont libérés des déblais et nettoyés par aspiration mécanique. Cette opération permet en particulier d'obtenir un milieu le 30 moins agressif possible pour l'élément tubulaire 2. Un exemple de trancheuse est décrit dans le document EP-A532 870. Les déblais récupérés, d'un volume réduit, peuvent être traités en centrale spécialisée et réutilisés pour des opérations ultérieures. L'élément tubulaire 2 est directement posé sur le fond 4 de la tranchée 1, sans lit de sablon, ni autre 5 protection. Ainsi, juste après la pose, l'élément tubulaire 2 est au moins localement en contact direct avec le matériau en place sur le terrain 3 au niveau du fond 4. La pose de l'élément tubulaire 2 peut- être effectuée en continu par exemple à l'aide d'un touret solidaire ou non de la 10 trancheuse. Eventuellement, un élément métallique 8 est déposé également dans la tranchée 1, pour permettre un repérage ultérieur aisé de l'élément tubulaire 2. Comme illustré par la figure 2, le procédé selon 15 l'invention comporte une opération consistant à faire couler une préparation de mortier 6 dans la tranchée 1. La préparation de mortier 6 à l'état liquide est déversée directement sur l'élément tubulaire 2 et sur le fond 4 de la tranchée 1. La préparation de mortier 6 est auto-compactante. Elle s'écoule par gravité autour de l'élément tubulaire 2. Lorsque son niveau dans la tranchée 1 est suffisant, la préparation de mortier 6 enrobe complètement l'élément tubulaire 2. La préparation de mortier 6 a une densité, une viscosité, un temps de prise et/ou un seuil de cisaillement adaptés pour que, à une température donnée, l'élément tubulaire 2 soit soulevé, par la force d'Archimède, du fond 4 de la tranchée 1. L'élément tubulaire 2 est alors 30 isolé du fond 4 de la tranchée 1 par une épaisseur e de préparation de mortier 6. La préparation de mortier 6 forme une couche continue entre l'élément tubulaire 2 et le matériau en place sur le terrain 3, au fond 4 et sur les parois 5 de la tranchée 1. Eventuellement mais sans que cela soit nécessaire si les paramètres tels que la densité, la viscosité, le temps de prise et/ou le seuil de cisaillement ont été 5 convenablement choisis, l'élément tubulaire 2 est maintenu à une profondeur prédéterminée, par exemple entre 1 et 10cm, constante par des moyens de bridage tels que des arceaux anti-remonté 7. Ces arceaux 7 sont disposés sur l'élément tubulaire 2 en laissant un jeu vertical e de manière à 10 laisser l'élément tubulaire 2 remonter sous l'effet de la force d'Archimède exercée par la préparation de mortier 6 à l'état liquide. Selon une composition particulière de la préparation de mortier 6, donnée à titre d'exemple, celle-ci est une 15 boue chargée à la chaux. Cette préparation de mortier 6 est non essorable. Afin de ne pas endommager l'élément tubulaire 2, la préparation de mortier 6 est chimiquement inerte pour le polyéthylène haute densité et a une granulométrie inférieure 20 ou sensiblement égale à 6,3 mm. Les constituants de la composition de mortier 6 ne comportent pas d'arrêtes saillantes susceptible d'endommager l'élément tubulaire 2. Plus précisément, la préparation de mortier 6 ne diffuse pas dans le polyéthylène haute densité, par contact 25 direct ou par ruissellement des eaux de pluie entraînant des produits chimiques (solvants, lubrifiants, etc.). La préparation de mortier 6 n'a pas d'effet notable sur la durée de vie de l'élément tubulaire 2. De même, la préparation de mortier 6 n'a pas 30 d'effets nocifs sur l'environnement. La préparation de mortier 6 a une vitesse de prise relativement élevée. Ainsi, l'utilisation de la chaussée, du trottoir ou de l'accotement, est possible dans un délai de 4 à 6 heures après que la préparation de mortier 6 ait été coulée dans la tranchée 1. Puis, après un séchage suffisant de la préparation de mortier 6 (généralement inférieur à 12h), la couche de roulement 10 peut être restaurée pour une mise à niveau complète. Après solidification, la préparation de mortier 6 a une perméabilité et/ou une porosité permettant la détection d'une éventuelle fuite du fluide circulant dans l'élément tubulaire 2, c'est-à-dire du gaz dans le cas présent. La 10 préparation de mortier ne se rétracte pas lors du séchage. Ainsi il n'y a pas d'espace annulaire entre l'élément tubulaire 2 et la préparation de mortier 6 solidifiée. La détection de la fuite se fait alors à la verticale de celleci, le gaz ne cheminant pas, avant de déboucher à la 15 surface, le long de l'élément tubulaire 2. La perméabilité de la préparation de mortier 6, en PIR/PSR (PIR est l'acronyme de l'expression " partie inférieure du remblai " et PSR est l'acronyme de l'expression " partie supérieure du remblais ") est comprise 20 entre 10-12 et 10-8 m2. La préparation de mortier 6, une fois solidifiée, permet une réexcavation de l'élément tubulaire 2, avec des pioches ne provoquant pas d'étincelles et éventuellement avec d'autres moyens spécifiques. En effet, une fois solidifiée, la préparation de mortier 6 a une résistance en compression à quatre vingt dix jours, inférieure à 2 Mpa, mais peut avoir une résistance plus faible en traction. La préparation de mortier 6 est colorée en jaune et 30 permet une protection visuelle de l'élément tubulaire 2. Cette disposition permet de s'affranchir de la pose d'un grillage avertisseur tels que ceux généralement utilisés pour ce type d'application et dont l'efficacité est limitée. En outre, la préparation de mortier 6 assure une protection mécanique de l'élément tubulaire 2, en particulier au trafic routier, contre des sollicitations en compression de quelques MPa, par exemple 2 MPa. L'effort maximal de compression transmis par la préparation de mortier 6 à l'élément tubulaire 2, lors du séchage de la préparation de mortier 6, lorsqu'elle est soumise à un trafic routier (sollicitation dynamique, fatigue) ou à une sollicitation statique (patin de position 10 d'un engin de travaux publics, ...) est inférieur à la limite d'endommagement de l'élément tubulaire. La profondeur de pose P est adaptée à l'intensité du trafic routier. La préparation de mortier 6 a une température de mise en oeuvre supérieure à 50C. Une fois solidifiée, elle 15 est insensible au gel. Le procédé selon l'invention est mis en oeuvre tronçon par tronçon, au fur et à mesure de l'avancement des opérations de tranchage, aspiration des déblais, pose de l'élément tubulaire, pose des prises de branchements, 20 remblayage, etc. Ces diverses opérations sont effectuées par un train de machines indépendantes ou non. L'utilisation de machines indépendantes permet cependant une plus grande de modularité du procédé. Des coffrages peuvent être réalisés de place en 25 place afin d'effectuer ultérieurement des branchements. Ces branchements peuvent être effectués, depuis le haut de la fouille. REVENDICATIONS 1. Procédé de pose d'éléments tubulaires enterrés, 5 tels que des conduites pour transporter un fluide, ce procédé comportant les opérations consistant à : - creuser une tranchée (1) allongée ayant une largeur (1) et une profondeur (P) supérieures aux dimensions transversales correspondantes d'un élément tubulaire (2), 10 cette tranchée (1) ayant un fond (4) constitué du matériau en place sur le terrain (3) avant la réalisation de la tranchée (1), - déposer au moins une partie de l'élément tubulaire (2) dans la tranchée (1), et - faire couler une préparation de mortier (6) dans la tranchée (1), caractérisé par le fait que l'opération consistant à déposer au moins une partie de l'élément tubulaire (2) dans la tranchée (1), est 20 effectuée de manière à ce que cette partie (2) soit au moins localement en contact direct avec le matériau en place sur le terrain (3) au fond (4) de la tranchée (1), que l'opération consistant à faire couler une préparation de mortier (6) dans la tranchée (1), est 25 effectuée directement sur ladite partie de l'élément tubulaire (2) déposée au fond (4) de la tranchée (1) , pour la recouvrir et l'enrober complètement, et que - la préparation de mortier (6) a une granulométrie inférieure ou sensiblement égale à 6,3 mm et a, avant 30 solidification, une densité et une viscosité adaptées, pour que ladite partie de l'élément tubulaire (2) soit soulevée, par la force d'Archimède, du fond (4) de la tranchée (1) et pour que la préparation de mortier forme, une fois solidifiée, une couche continue entre le matériau en place sur le terrain au fond (4) de la tranchée (1) et l'élément tubulaire (2). 2. Procédé selon la revendication 1, dans lequel 5 l'élément tubulaire (2) est pourvu, avant de le déposer dans la tranchée (1), d'une couche de protection. 3. Procédé selon l'une des revendications précédentes, dans lequel un élément métallique (8) est adjoint à l'élément tubulaire avant l'opération consistant à 10 faire couler la préparation de mortier (6) dans la tranchée (1), afin de permettre un repérage aisé de l'élément tubulaire (2), à partir de la surface du terrain (3) dans laquelle il est enterré. 4. Procédé selon l'une des revendications 15 précédentes, dans lequel la tranchée (1) est creusée sur une profondeur inférieure ou sensiblement égale à 60 cm. 5. Préparation de mortier, notamment pour la mise en oeuvre du procédé selon l'une des revendications précédentes, cette préparation de mortier (6) étant 20 destinée, après solidification, à remblayer au moins partiellement une tranchée (1) dans laquelle est déposée au moins une partie d'un élément tubulaire (2) à enterrer, tel qu'une conduite pour transporter un fluide, caractérisée par le fait qu'elle a, avant solidification, une densité, une 25 viscosité et un temps de prise adaptés, pour que ladite partie de l'élément tubulaire (2) déposée dans le fond (4) de la tranchée (1) soit soulevée, par la force d'Archimède, du fond (4) de la tranchée (1) et pour que la préparation de mortier forme une couche continue entre le matériau en place 30 sur le terrain (3) au fond (4) de la tranchée (1) et l'élément tubulaire (2). 6. Préparation de mortier selon la revendication 5 ayant après solidification, une perméabilité adaptée pour permettre la détection d'une éventuelle fuite d'un fluide circulant dans l'élément tubulaire (2), notamment une fuite de gaz lorsque l'élément tubulaire (2) est une conduite adaptée à la distribution de ce gaz. 7. Préparation de mortier selon l'une des revendications 5 et 6, colorée pour avoir une couleur codifiée, permettant lors d'une ré-excavation de l'élément tubulaire (2) enterré, de connaître la nature du fluide transporté par l'élément tubulaire (2). 8. Préparation de mortier selon la revendication 7, dont la couleur est jaune. 9. Préparation de mortier selon l'une des revendications 5 à 8, chimiquement inerte pour le polyéthylène haute densité. 10. Préparation de mortier selon l'une des revendications 5 à 9, ayant un module de portance à la plaque sensiblement égal ou supérieur à 5OMPa. 11. Préparation de mortier selon l'une des revendications 5 à 10, ayant une fois solidifiée, une 20 résistance en compression à quatre-vingt-dix jours, inférieure ou égale à 2 Mpa. 12. Préparation de mortier selon l'une des revendications 5 à 11, comprenant au moins l'un des matériaux compris dans la liste comportant la chaux, 25 l'argile et un grave.